(57)【要約】      （修正有）【課題】偏光度が一層向上した偏光膜及び偏光膜を与える偏光膜用の染料化合物の提供。【解決手段】下式で示されるアゾ化合物。（式中、Ｘは、置換フェニル、ナフチルを表す。Ｒ１、Ｒ２は水素、アルキル又はアルコキシを表す。ｎは０又は１を表す。Ｙはアルキレン、−ＣＨ＝ＣＨ−を表す。Ｒ３はスルホなど極性基を表す。）2007238888.tif 000014【選択図】なし【特許請求の範囲】
【請求項１】
式（Ｉ）又は（ＩＩ）で示されるアゾ化合物。
2007238888.tif 000013
（式中、Ｘは、スルホ若しくはカルボキシを有するフェニル、又は、Ｘ内に１〜３個のスルホを有するナフチルを表す。該フェニルは低級アルキル若しくは低級アルコキシを有していてもよい。Ｒ１及びＲ2はそれぞれ独立に水素、低級アルキル又は低級アルコキシを表す。ｎは０又は１を表す。Ｙは炭素数１〜４のアルキレン、又は−ＣＨ＝ＣＨ−を表す。Ｒ3はスルホ、カルボキシ又は低級アルコキシカルボニルを表す。）
【請求項２】
Ｘが、スルホ及び／若しくはカルボキシを１若しくは２個有するフェニル、又は、２〜３個のスルホを有する２−ナフチルである、請求項１に記載のアゾ化合物。
【請求項３】
Ｒ1又はＲ2が、それぞれ独立に水素、メチル又はメトキシである、請求項１又は２に記載のアゾ化合物
【請求項４】
Ｙが、メチレン又はエチレンである、請求項１〜３のいずれかに記載のアゾ化合物。
【請求項５】
ｎが１である請求項１〜４のいずれかに記載のアゾ化合物。
【請求項６】
Ｒ3がメトキシカルボニル（−Ｃ（＝Ｏ）−ＯＣＨ３）である請求項１〜５のいずれかに記載のアゾ化合物。
【請求項７】
請求項１〜６に記載のアゾ化合物に含まれるスルホ及びカルボキシの少なくとも１個が、アルカリ金属、アンモニウム及び有機アミンからなる群から選ばれる少なくとも１種の塩であるアゾ化合物。
【請求項８】
請求項１〜６のいずれかに記載のアゾ化合物及び／又は請求項７の塩を偏光膜基材に含有してなる偏光膜。
【請求項９】
偏光膜基材が、ポリビニルアルコール系の樹脂からなるフィルムである請求項８に記載の偏光膜。
【請求項１０】
請求項８又は９に記載の偏光膜を有する液晶表示装置。
【発明の詳細な説明】
【技術分野】
【０００１】
本発明は、車載用カーナビゲーション、液晶プロジェクターなどの液晶表示装置（LCD）、プロジェクションテレビなどのフラットパネル表示装置（FPD）に用いられる偏光膜に関する。
【背景技術】
【０００２】
車載用カーナビゲーションや液晶プロジェクターなどの液晶表示装置（LCD）、プロジェクションテレビなどのフラットパネル表示装置（FPD）は、光量の増加や屋外で使用されるようになった。このような装置に用いられる偏光膜は、高い偏光度を有することはもとより、高温下にて長時間、光を照射しても透過率が低下しないという耐光性が求められている。
耐光性のある偏光膜としては、延伸配向したポリビニルアルコール又はその誘導体のフィルムなどの偏光膜基材に、偏光材料としてのヨウ素や二色性染料を含有された偏光膜や、ポリ塩化ビニルフィルムの脱塩酸又はポリビニルアルコール系フィルムの脱水によりポリエンを生成して、配向された偏光膜などが用いられている。
そして、特許文献１においては、偏光材料として下記式で表されるアゾ化合物又はその塩を二色性染料として用いる染料系偏光膜が耐光性を有し、かつ、高い偏光度を有していることが具体的に開示されている。
2007238888.tif 000002
（Ｚは水素、アミノ、水酸基を表す。）
【０００３】
【特許文献１】特開平９−３０２２４９号公報（実施例１、実施例６番号１及び３）
【発明の開示】
【発明が解決しようとする課題】
【０００４】
本発明の目的は、偏光度が一層、向上した偏光膜及び該偏光膜を与える偏光膜用の染料化合物を提供することである。
【課題を解決するための手段】
【０００５】
本発明は、式（Ｉ）又は（ＩＩ）で示されるアゾ化合物；アゾ化合物に含まれるスルホ及びカルボキシの少なくとも１個が、アルカリ金属、アンモニウム及び有機アミンからなる群から選ばれる少なくとも１種の塩であるアゾ化合物；該アゾ化合物を偏光膜基材に含有してなる偏光膜；該偏光膜を有する液晶表示装置である。
2007238888.tif 000003
（式中、Ｘは、スルホ若しくはカルボキシを有するフェニル、又は、Ｘ内に１〜３個のスルホを有するナフチルを表す。該フェニルは低級アルキル若しくは低級アルコキシを有していてもよい。Ｒ１及びＲ2はそれぞれ独立に水素、低級アルキル又は低級アルコキシを表す。ｎは０又は１を表す。Ｙは炭素数１〜４のアルキレン、又は−ＣＨ＝ＣＨ−を表す。Ｒ3はスルホ、カルボキシ又は低級アルコキシカルボニルを表す。）
【発明の効果】
【０００６】
本発明のアゾ化合物又はその塩は、高い偏光度を与えていた従来のアゾ化合物よりも、一層、偏光度が向上した偏光膜を与える。
【発明を実施するための最良の形態】
【０００７】
以下、本発明を詳細に説明する。
式（Ｉ）又は（ＩＩ）におけるＸは、ナフチル又はフェニルであり、該ナフチルは１〜３個のスルホを有する。また、該フェニルは、スルホ若しくはカルボキシを有し、更に低級アルキル又は低級アルコキシを有していてもよい。該低級アルキル及び低級アルコキシとしては、炭素数１〜４の直鎖若しくは分岐状の基が好ましい。低級アルキルの具体例としては、メチル、エチル、ｎ−プロピル、イソプロピル等が挙げられる。低級アルコキシの具体例としては、メトキシ、エトキシ、ｎ−プロポキシ、イソプロポキシ等が挙げられる。
【０００８】
Ｘにおけるスルホ若しくはカルボキシを有するフェニルとしては、スルホ及びカルボキシを合計１〜２個有するフェニルが好ましい。このようなフェニルとしては、例えば、２−スルホフェニル、３−スルホフェニル、４−スルホフェニル、２−カルボキシフェニル、３−カルボキシフェニル、４−カルボキシフェニル、２，４−ジスルホフェニル、２，５−ジスルホフェニル、３，５−ジカルボキシフェニル、２−カルボキシ−４−スルホフェニル、２−カルボキシ−５−スルホフェニル、２−メチル−４−スルホフェニル又は３−メチル−４−スルホフェニル等が挙げられる。これらのフェニルのうち、染色性の観点からは、スルホを有するフェニルが好ましく、４−スルホフェニルが特に好ましい。
【０００９】
上記Ｘにおける１〜３個のスルホを有するナフチルの具体例としては、５−スルホ−２−ナフチル、６−スルホ−２−ナフチル、７−スルホ−２−ナフチル、８−スルホ−２−ナフチル、４−スルホ−１−ナフチル、５−スルホ−１−ナフチル、６−スルホ−１−ナフチル、７−スルホ−１−ナフチル、１，５−ジスルホ−２−ナフチル、６，８−ジスルホ−２−ナフチル、４，８−ジスルホ−２−ナフチル、５，７−ジスルホ−２−ナフチル、３，６−ジスルホ−２−ナフチル、３，６−ジスルホ−１−ナフチル、４，６−ジスルホ−１−ナフチル、１，５，７−トリスルホ−２−ナフチル、３，６，８−トリスルホ−２−ナフチル、４，６，８−トリスルホ−２−ナフチル等が挙げられる。これらのナフチルのうち、染色性の観点からは、スルホを２〜３個有するナフチルが好ましく、１，５−ジスルホ−２−ナフチル、６，８−ジスルホ−２−ナフチル、４，８−ジスルホ−２−ナフチル、５，７−ジスルホ−２−ナフチル、３，６−ジスルホ−２−ナフチル等のジスルホ−２−ナフチルが特に好ましい。
【００１０】
Ｒ1及びＲ2は、それぞれ独立に水素、低級アルキル又は低級アルコキシを表す。該低級アルキル及び低級アルコキシとしては、炭素数１〜４の基であり、低級アルキルの具体例としては、メチル、エチル、ｎ−プロピル、イソプロピル等が挙げられる。低級アルコキシの具体例としては、メトキシ、エトキシ、ｎ−プロポキシ、イソプロポキシ等が挙げられる。Ｒ1、Ｒ2としては、中でも、水素、メチル又はメトキシが好ましい。
【００１１】
Ｒ3はスルホ、カルボキシ又は低級アルコキシカルボニルであるが、低級アルコキシカルボニルが好ましい。上記の低級アルコキシカルボニルにおける低級アルコキシとしては、炭素数１〜４の基であり、具体例としては、メトキシ、エトキシ、ｎ−プロポキシ、イソプロポキシ等が挙げられる。
Ｒ3としては、メトキシカルボニル（−Ｃ（＝Ｏ）ＯＣＨ３）又はエトキシカルボニル（−Ｃ（＝Ｏ）ＯＣ２Ｈ５）が好ましく、特にメトキシカルボニルが好ましい。
【００１２】
Ｙは、メチレン、エチレン、プロピレンなどの炭素数１〜４のアルキレン［−（ＣＨ２）ｐ−、ｐは１〜４を表す。］、式（Ａ）で表されるフェニレン又は［−ＣＨ＝ＣＨ−］である。Ｙとしては、メチレン又はエチレンが好ましく、エチレンが特に好ましい。
2007238888.tif 000004
【００１３】
前記式（Ｉ）又は（ＩＩ）で表される化合物に含まれるスルホ及びカルボキシの少なくとも１個が、リチウム、ナトリウム並びにカリウムのようなアルカリ金属の塩、アンモニウムの塩、エタノールアミン並びにアルキルアミンのような有機アミンの塩等であるものも本発明のアゾ化合物である。
アゾ化合物（Ｉ）又は（ＩＩ）に含まれるスルホ及びカルボキシがナトリウム塩であると、偏光膜基材に含有させやすい傾向があることから好ましい。
【００１４】
アゾ化合物（Ｉ）をナトリウム塩として表すと、例えば、下記式が例示される。
2007238888.tif 000005
【００１５】
アゾ化合物（ＩＩ）のナトリウム塩としては、例えば、下記式が例示される。
2007238888.tif 000006
【００１６】
アゾ化合物（Ｉ）若しくは（ＩＩ）又はその塩は、例えば、下記方法によって製造することができる。
即ち、アゾ化合物（Ｉ）は、下記式（III）
2007238888.tif 000007
（式中、Ｒ3、Ｙ及びｎは前記と同じ意味を表す。）
【００１７】
で示されるアミド化合物と、下記式（ＶＩ）
2007238888.tif 000008
（式中、Ｒ1、Ｒ2、Ｘは前記と同じ意味を表す。）
【００１８】
で示される化合物を酸性の水性媒体中において５〜４０℃の温度範囲で亜硝酸ナトリウムと反応させて得たジアゾ化合物とを、反応させることによって製造することができる。
また、アミド化合物（III）は、下式（V）
2007238888.tif 000009
（式中、ｎは前記と同じ意味を表す。）
【００１９】
で示されるナフトール化合物を、該ナフトール化合物（V）における−ＮＨ２に−ＣＯ−Ｙ−Ｒ3（Ｙ及びＲ3は前記と同じ意味である）を導入し得るような酸無水物又は酸ハロゲン化合物と反応させることによって、製造することができる。
【００２０】
更に、アゾ化合物（ＩＩ）はＲ2がメトキシであるアゾ化合物（Ｉ）を常法により錯銅化することによって製造することができる。
【００２１】
アゾ化合物(Ｉ)又は（ＩＩ）、及びそれらの塩を偏光膜基材に含有させて偏光膜とする場合は、他の有機染料と併用することにより、色相を補正し、偏光性能を向上させることができる。この場合に用いられる有機染料としては、二色性の高いものであればいかなる染料でもよいが、特に耐光性に優れる染料を選択することにより、液晶プロジェクター用途に適した偏光膜とすることができる。
【００２２】
かかる有機染料の具体例としては、カラー・インデックス・ジェネリック・ネーム(Color Index Generic Name)で表して、以下のものが例示される。
シー・アイ・ダイレクト・イエロー 12
シー・アイ・ダイレクト・イエロー 28
シー・アイ・ダイレクト・イエロー 44
シー・アイ・ダイレクト・オレンジ 26
シー・アイ・ダイレクト・オレンジ 39
シー・アイ・ダイレクト・オレンジ 107
シー・アイ・ダイレクト・レッド ２
シー・アイ・ダイレクト・レッド 31
シー・アイ・ダイレクト・レッド 79
シー・アイ・ダイレクト・レッド 81
シー・アイ・ダイレクト・レッド 117
シー・アイ・ダイレクト・レッド 247
【００２３】
本発明の偏光膜は、アゾ化合物（Ｉ）、アゾ化合物（Ｉ）の塩、アゾ化合物（ＩＩ）及びアゾ化合物（ＩＩ）の塩からなる群から選ばれる少なくとも１種の化合物と、必要に応じて、さらに他の有機染料とを含んでなる二色性染料を、偏光膜基材である高分子フィルムに公知の方法で含有させることによって、製造することができる。この高分子フィルムとしては、例えば、ポリビニルアルコール系の樹脂、ポリ酢酸ビニル樹脂、エチレン／酢酸ビニル（ＥＶＡ）樹脂、ナイロン樹脂、ポリエステル樹脂等からなるものが利用される。ここでいうポリビニルアルコール系の樹脂には、ポリ酢酸ビニルの部分又は完全ケン化物であるポリビニルアルコール自体の他、ケン化ＥＶＡ樹脂のような、酢酸ビニルと他の共重合可能な単量体、例えば、エチレンやプロピレンのようなオレフィン類、クロトン酸やアクリル酸、メタクリル酸、マレイン酸のような不飽和カルボン酸類、不飽和スルホン酸類、ビニルエーテル類等との共重合体のケン化物、さらにはポリビニルアルコールをアルデヒドで変性したポリビニルホルマールやポリビニルアセタール等も包含される。偏光膜基材としては、ポリビニルアルコール系のフィルム、特にポリビニルアルコールフィルムが、染料の吸着性及び配向性の点から好適に用いられる。
【００２４】
このような高分子フィルムに上記染料を含有させるにあたっては、通常、高分子フィルムを染色する方法が採用される。染色は、例えば次のようにして行うことができる。先ず、前記染料を水に溶解して染浴を調製する。染浴中の染料濃度は特に制限されないが、通常は０.０００１〜１０重量％の範囲から選択される。又、必要により染色助剤を用いてもよく、例えば、芒硝を染浴中で０．１〜１０重量％用いるのが好適である。このようにして調製した染浴に高分子フィルムを浸漬し、染色を行う。染色温度は、好ましくは４０〜８０℃である。染料の配向は、高分子フィルムを延伸することによって行われる。延伸する方法としては、例えば湿式法や乾式法等のいずれの方法を採用してもよい。高分子フィルムの延伸は、染色の前に行っても、染色の後に行ってもよい。
【００２５】
染料を含有させ、配向させた高分子フィルムは、必要に応じて、公知の方法によりホウ酸処理等の後処理が施される。このような後処理は、偏光膜の光線透過率、偏光度及び耐久性を向上させる目的で行われる。ホウ酸処理は、用いる高分子フィルムの種類や用いる染料の種類によって異なるが、一般的には１〜１５重量％、好ましくは５〜１０重量％の範囲の濃度のホウ酸水溶液を用いて、３０〜８０℃、好ましくは５０〜８０℃の温度範囲で行われる。更に必要に応じて、カチオン系高分子化合物を含む水溶液でフィックス処理を併せて行ってもよい。
【００２６】
このようにして得られる染料系偏光膜は、その片面又は両面に、光学的透明性及び機械的強度に優れる保護膜を貼合して、偏光板とすることができる。保護膜を形成する材料は、従来から使用されているものでよく、例えば、セルロースアセテート系フィルムやアクリル系フィルムのほか、四フッ化エチレン／六フッ化プロピレン共重合体のようなフッ素樹脂系フィルム、ポリエステル系フィルム、ポリオレフィン系フィルム、ポリアミド系フィルム等が用いられる。
【実施例】
【００２７】
以下、実施例により本発明を更に詳細に説明するが、本発明はこれらの例により、何ら限定されるものではない。例中の「％」及び「部」は、特記ない限り、重量％及び重量部である。
【００２８】
実施例１
＜アゾ化合物（Ｉ−１）の製造例＞
式（V-1）
2007238888.tif 000010
【００２９】
で示されるナフトール化合物３５８部を、水３５００部とＮ−メチル−２−ピロリジノン３５００部の混合液に加え、１０℃で攪拌した。苛性水でｐＨを５．５に維持しながら無水コハク酸３００部を２時間半かけて添加し、添加終了後、更に１時間攪拌し、式（III-1）
2007238888.tif 000011
【００３０】
で示されるナフトール化合物を得た。
別途、式（IV-1）
2007238888.tif 000012
【００３１】
で示される化合物３２０部と亜硝酸ナトリウム３０部を水１５００部に加えた後、常温で３５％塩酸１２０部を加えて２時間攪拌し、ジアゾ化合物の反応液を得た。
一方、先に得たナフトール化合物（III-1）の２３０部を水７００部とＮ−メチル−２−ピロリジノン７００部の混合液に加えた後、１０℃で攪拌した。この反応液に、先に得たジアゾ化合物の反応液を１時間かけて、炭酸ナトリウム水溶液で反応液のｐＨを７で維持しつつ、添加し、添加終了後、更に１時間攪拌してカップリング反応を行い、前記式（I-１）で示されるアゾ化合物を得た。
【００３２】
＜アゾ化合物（ＩＩ−１）の製造例＞
式（I-1）で示される化合物８部を水５００部に加え、無水硫酸銅６部、モノエタノールアミン８部を加えて９５℃に加熱し、１２時間反応させた。次いで、３０℃までに冷却した後、３５％塩酸を加えて、ｐＨ７とし、ついで塩化ナトリウムを用いて塩析し、析出した結晶を濾過し、式（II-1）で示されるアゾ化合物を得た。
【００３３】
＜偏光膜の製造例＞
厚さ７５μmのポリビニルアルコールフィルム［クラレビニロン＃７５００、（株）クラレ製品］を縦一軸に５倍延伸して、偏光膜基材とした。このポリビニルアルコールフィルムを緊張状態に保ったまま、＜アゾ化合物（ＩＩ−１）の製造例＞で得たアゾ化合物（II-1）を０.０２５％、芒硝（染色助剤）を０．２％の濃度とした７０℃の水溶液に浸漬した。次に７８℃の７.５％ホウ酸水溶液に５分間浸漬後、取出し、２０℃の水で２０秒間洗浄し、５０℃で乾燥して偏光膜を得た。得られた偏光膜のλmax （膜の延伸方向の透過率が最小となる波長）は５５０ｎｍであった。
得られた偏光膜の偏光度を測定した結果、単体透過率４１％における偏光度は、99.95％であった。
【００３４】
（比較例１）
アゾ化合物（I-1）を含む偏光膜の代わりに、特許文献１の実施例６の番号３に記載されている化合物を用いて、実施例１と同様にして偏光膜を得た。得られた偏光膜のλmax （膜の延伸方向の透過率が最小となる波長）は４４０ｎｍであった。得られた偏光膜の偏光度を測定した結果、単体透過率４１％における偏光度は、99.56％であり、本発明の偏光膜より偏光度が及ばなかった。
【産業上の利用可能性】
【００３５】
本発明の偏光膜は、高い偏光性能に加え、耐光性に優れることから、カーナビゲーション、液晶プロジェクター、プロジェクション用テレビなどの液晶表示装置等に用いられる。